(57)【要約】【課題】殺菌のために紫外線に曝露されてもフィルタ濾材のガラス繊維同士の結合強度が保持され、ひいては濾材パックの強度を維持することが可能な空気清浄機用フィルタを提供する。【解決手段】殺菌のために紫外線に曝露され、濾材パックを枠体内にシール材を介して収納、固定した空気清浄機用フィルタであって、前記濾材パックはガラス繊維同士を無機系バインダ単独、または無機系物質および有機樹脂からなる混合バインダで結合したフィルタ濾材にプリーツ加工を施こし、このフィルタ濾材のプリーツ間をビート状接着剤で繋いだ構造を有することを特徴とする。【選択図】    図１
2005138078.tif 000002
【特許請求の範囲】
【請求項１】
殺菌のために紫外線に曝露され、濾材パックを枠体内にシール材を介して収納、固定した空気清浄機用フィルタであって、
前記濾材パックは、ガラス繊維同士を無機系バインダ単独、または無機系物質および有機樹脂からなる混合バインダで結合したフィルタ濾材にプリーツ加工を施こし、このフィルタ濾材のプリーツ間をビート状接着剤で繋いだ構造を有することを特徴とする空気清浄機用フィルタ。
【請求項２】
殺菌のために紫外線に曝露され、濾材パックを枠体内にシール材を介して収納、固定した空気清浄機用フィルタであって、
前記濾材パックは、ガラス繊維同士を無機系バインダ単独、または無機系物質および有機樹脂からなる混合バインダで結合したフィルタ濾材にプリーツ加工を施こし、このフィルタ濾材のプリーツ間に波状のセパレータを挿入した構造を有することを特徴とする空気清浄機用フィルタ。
【請求項３】
前記無機系バインダは、オルガノシランおよびオルガノシランの加水分解縮合物であるオルガノシロキサンを原料としたシリカであることを特徴とする請求項１または２記載の空気清浄機用フィルタ。
【請求項４】
前記混合バインダは、オルガノシランおよびオルガノシランの加水分解縮合物であるオルガノシロキサンを原料としたシリカとアクリル系樹脂からなる組成を有することを特徴とする請求項１または２記載の空気清浄機用フィルタ。
【請求項５】
前記ビート状接着剤は、無機系の接着剤であることを特徴とする請求項１記載の空気清浄機用フィルタ。
【請求項６】
前記シール材は、無機系シール材であることを特徴とする請求項１または２記載の空気清浄機用フィルタ。
【発明の詳細な説明】
【技術分野】
【０００１】
本発明は、空気清浄機用フィルタに関し、特にフィルタ濾材を改良した空気清浄機用フィルタに係わる。
【背景技術】
【０００２】
医療施設，医薬品工場，実験動物敷設などでは、塵埃の他，微生物の除去が必要になる。このような施設の代表的な空調・換気方式は、例えば病室の空調ダクトに連通された吸込み口および吹出し口、プレフィルタ（または中間フィルタ）を有する空調機，および最終段の高性能微粒子除去フィルタ（ＨＥＰＡフィルタ：High Efficiency Particulate Air Filter）を備えた構造を有する。ここに用いるＨＥＰＡフィルタは、例えばミニプリーツＨＥＰＡフィルタとこれより大型のＨＥＰＡフィルタが知られている。
【０００３】
前者のミニプリーツＨＥＰＡフィルタは、ガラス繊維同士をアクリル系等の有機バインダで結合したフィルタ濾材にプリーツ加工を施こし、このフィルタ濾材のプリーツ間をビート状接着剤により繋いで濾材パックを構成し、この濾材パックを枠体内にシール材を介して収納、固定した構造を有する。後者の大型のＨＥＰＡフィルタは、ガラス繊維同士をアクリル系等の有機バインダで結合したフィルタ濾材にプリーツ加工を施こし、このフィルタ濾材のプリーツ間に波状のセパレータを挿入して濾材パックを構成し、この濾材パックを枠体内にシール材を介して収納、固定した構造を有する。
【０００４】
前述した構成の空調・換気方式において、その給気ファン等を駆動すると、例えば病室内の空気が空調ダクト、吸込み口を通して空調機に導入され、空気中の比較的大きな塵埃がプレフィルタ（または中間フィルタ）で除去され、さらにＨＥＰＡフィルタで空気中の小さな細菌、カビが除去され、本体の吹出し口から清浄な空気を病室内に吹き出して病室内を無菌状態にする。
【０００５】
この空気の清浄化に際し、特にＨＥＰＡフィルタのフィルタ濾材面で粉塵と共に捕集された細菌およびカビは室内の温度、湿度等の環境条件によって繁殖して室内が二次汚染される可能性がある。また、前記フィルタの保守点検時に感染性の危険な微生物が生存している可能性があり、取扱者の安全確保が課題になっている。
【０００６】
このようなことから、前記空調・換気方式のＨＥＰＡフィルタの例えば前面に紫外線ランプを配置し、このランプから紫外線を前記ＨＥＰＡフィルタのフィルタ濾材面に照射してそのフィルタ濾材面に捕集、付着された細菌、カビを死滅除去することが考えられている。
【０００７】
しかしながら、前述した空調・換気方式に組み込まれるＨＥＰＡフィルタのフィルタ濾材はガラス繊維同士をアクリル系樹脂等の有機バインダで結合した構造であるため、紫外線照射においてその有機バインダが分解されてその結合機能が失われ、ガラス繊維がばらばらになる。その結果、前記フィルタ濾材を有する濾材パックの強度が低下してフィルタ性能を維持できなくなる問題があった。
【発明の開示】
【発明が解決しようとする課題】
【０００８】
本発明は、殺菌のために紫外線に曝露されてもフィルタ濾材のガラス繊維同士の結合強度を保持し、ひいては濾材パックの強度を維持することが可能な空気清浄機用フィルタを提供しようとするものである。
【課題を解決するための手段】
【０００９】
本発明の一態様によると、殺菌のために紫外線に曝露され、濾材パックを枠体内にシール材を介して収納、固定した空気清浄機用フィルタであって、
前記濾材パックは、ガラス繊維同士を無機系バインダ単独、または無機系物質および有機樹脂からなる混合バインダで結合したフィルタ濾材にプリーツ加工を施こし、このフィルタ濾材のプリーツ間をビート状接着剤で繋いだ構造を有することを特徴とする空気清浄機用フィルタが提供される。
【００１０】
本発明の別な態様によると、殺菌のために紫外線に曝露され、濾材パックを枠体内にシール材を介して収納、固定した空気清浄機用フィルタであって、
前記濾材パックは、ガラス繊維同士を無機系バインダ単独、または無機系物質および有機樹脂からなる混合バインダで結合したフィルタ濾材にプリーツ加工を施こし、このフィルタ濾材のプリーツ間に波状のセパレータを挿入した構造を有することを特徴とする空気清浄機用フィルタが提供される。
【発明の効果】
【００１１】
本発明は、殺菌のために紫外線に曝露されても、堅牢でかつ塵埃、殺菌およびカビなどの捕集性能を長期間に亘って維持することが可能な空気清浄機用フィルタを提供することができる。
【発明を実施するための最良の形態】
【００１２】
以下、本発明に係る空気清浄機用フィルタを図面を参照して詳細に説明する。
【００１３】
（第１実施形態）
図１は、この第１実施形態の空気清浄機用フィルタであるミニプリーツＨＥＰＡフィルタを示す部分切欠斜視図である。
【００１４】
図１中の１は、濾材パックである。この濾材パック１は、プリーツ加工されたフィルタ濾材２間にビード状接着剤層３をそのフィルタ濾材２の高さ方向の中間付近で水平方向に延びるように形成し、前記フィルタ濾材２間を繋ぎ止めることにより構成されている。前記濾材パック１は、枠体４内に収納され、かつその濾材パック１の下面でシール材５を介してその枠体４に固定されている。
【００１５】
前記フィルタ濾材は、ガラス繊維同士を無機系バインダ単独または無機系物質と有機樹脂からなる混合バインダにより結合した構造を有する。このフィルタ濾材は、２００〜９００μｍの厚さを有することが好ましい。
【００１６】
前記ガラス繊維は、例えば繊維径０．２〜２０μｍのものを数種類混合して用いられる。混合比率を変えることによりフィルタ濾材の孔径を制御して空気清浄機用フィルタの様々なグレードのフィルタ濾材を得ることができる。
【００１７】
前記無機系バインダとしては、例えばシリカ、タルク、カオリン鉱物、ベントナイト（活性ベントナイトを含む）、珪藻土、アルミナ（活性アルミナを含む）、シリカとアルミナの混合物、ケイ酸アルミニウム、リボン状構造の含水ケイ酸マグネシウムおよび合成ゼオライトの群から選ばれる少なくとも１種からなる無機系物質を用いることができる。
【００１８】
特に、前記無機バインダとしてはオルガノシランおよびこのオルガノシランの加水分解縮合物であるオルガノシロキサンを原料としたシリカが好ましい。このオルガノシランとしては、例えばテトラクロロシラン、トリクロロシラン、メチルトリクロロシラン、テトラメチルシラン、テトラエチルシラン、テトラプロピルシラン、テトラメトキシシラン、テトラエトキシシラン、テトラプロポキシシラン、トリメトキシシラン、トリエトキシシラン、テトラメチルシラザン、テトラエチルシラザン、テトラプロピルシラザン、メチルトリメトキシシラン、エチルトリメトキシシラン、メチルトリエトキシシラン、プロピルトリメトキシシラン、フェニルトリメトキシシラン、ビニルトリメトキシシラン等を挙げることができる。
【００１９】
このようなシリカからなる無機系バインダは、ガラス繊維に対する結合性が高く、かつガラス繊維間に形成された結合膜自体の強度も高いため、添加するシリカ量を少なくしても得られたフィルタ濾材の強度の向上およびフィルタ濾材のプリーツ加工性を向上できる。なお、前記シリカは後述するフィルタ濾材の製造においてメチルアルコールのようなアルコールの溶液として用いられる。
【００２０】
前記ガラス繊維に対する前記無機系バインダの付着量は、０．１〜５重量％にすることが好ましい。この無機系バインダの付着量を０．１重量％未満にすると、前記ガラス繊維同士の結合性が低下して十分な強度を有するフィルタ濾材を得ることが困難になる。一方、前記無機系バインダの付着量が５重量％を超えると、得られたフィルタ濾材が硬く、脆くなってプリーツ加工性が低下する虞がある。なお、無機バインダとしてオルガノシランおよびこのオルガノシランの加水分解縮合物であるオルガノシロキサンを原料としたシリカを用いた場合には、前記ガラス繊維に対する前記無機系バインダの付着量を０．５〜３重量％にすることが好ましい。
【００２１】
前記混合バインダは、無機系物質と共に有機樹脂を含むため、ガラス繊維を結合して得られたフィルタ濾材は前記無機系バインダを用いたフィルタ濾材に比べて適度な柔軟性を有すると共に硬さを高めることができる。その結果、フィルタ濾材のプリーツ加工性を向上できる。
【００２２】
前記混合バインダ中の無機系物質は、前記無機系バインダで使用されたものと同様なものが用いられる。特に、この無機系物質はオルガノシランおよびこのオルガノシランの加水分解縮合物であるオルガノシロキサンを原料としたシリカであることが好ましい。
【００２３】
前記混合バインダ中の有機樹脂は、無機系物質に対して相溶性を有することが好ましく、例えばアクリル系樹脂、スチレン−ブタジエン系（ＳＢＲ）樹脂、アクリロニトリル−ブタジエン系（ＮＢＲ）樹脂、メチルメタクリレート−ブタジエン系（ＭＢＲ）樹脂、酢酸ビニル系樹脂、塩化ビニル系樹脂、塩化ビニリデン系樹脂、ウレタン樹脂、エポキシ樹脂など、様々な樹脂の中から選択される。特に、アクリル系樹脂は耐候性が高いために好ましい。ここで、アクリル系樹脂としてはアクリル酸エステル単独樹脂、およびアクリル酸エステルとメタクリル酸エステル、酢酸ビニル、スチレン、アクリロニトリル、アクリル酸などとの共重合物等を挙げることができる。
【００２４】
前記ガラス繊維に対する前記混合バインダの付着量は、０．５〜１０重量％にすることが好ましい。この混合バインダの付着量を０．５重量％未満にすると、前記ガラス繊維同士の結合性が低下して十分な強度を有するフィルタ濾材を得ることが困難になる。一方、前記無機系バインダの付着量が１０重量％を超えると、得られたフィルタ濾材の目開きが減少してフィルタ性能が低下する虞がある。また、前記混合バインダ中の無機系物質と有機樹脂の配合割合は、重量比で９０：１０〜１０：９０にすることが好ましい。有機樹脂の配合割合を１０未満にすると、その有機樹脂の配合効果であるプリーツ加工性を向上することが困難になる。一方、有機樹脂の配合割合が９０を超えると、ガラス繊維が専ら有機樹脂で結合され、紫外線に曝露により有機樹脂が分解されてその結合機能が失われる虞がある。
【００２５】
特に、前記混合バインダをオルガノシランおよびこのオルガノシランの加水分解縮合物であるオルガノシロキサンを原料としたシリカとアクリル系樹脂で構成した場合には前記ガラス繊維に対する前記混合バインダの付着量を１〜７重量％、前記シリカとアクリル系樹脂との配合割合を重量比で９０：１０〜１０：９０、より好ましくは９０：１０〜４０：６０にすることが望ましい。
【００２６】
次に、前記フィルタ濾材の製造方法を説明する。
【００２７】
まず、所望配合のガラス繊維を水中に投入し、パルパー（分散機）を用いて離解、分散させスラリーを調製する。つづいて、このスラリーを抄紙機にて抄紙し、湿紙を形成する。ひきつづき、この湿紙に前述した無機バインダ単独、または無機系物質および有機樹脂からなる混合バインダを含浸処理する。含浸後のシートを乾燥機で乾燥させることによりフィルタ濾材を製造する。
【００２８】
前記スラリーの調製において、ガラス繊維の分散性を向上するために硫酸や塩酸を添加しｐＨを２〜４程度に調製するか、または中性条件下においては分散剤を添加することが好ましい。
【００２９】
前記バインダとして混合バインダを用いる場合には、有機樹脂をスラリーの調製時の離解の際に予め添加することを許容する。
【００３０】
前記乾燥処理は、特に限定されないが、熱風乾燥機やロータリードライヤー等を用いて例えば１１０〜１５０℃で行われる。
【００３１】
前記バインダの含浸は、抄紙直後の湿紙を対象にする場合に限らず、一旦乾燥した後の湿紙を対象にしてもよい。この場合、含浸処理後に再度乾燥する。
【００３２】
前記プリーツ加工されたフィルタ濾材間を繋ぐビード状接着剤層は、１本に限らず複数本にしてもよい。ビード状接着剤としては、通常、シリコーン樹脂が用いられるが、紫外線に対する耐性が高い酸化ケイ素酸化アルミニウム、水酸化アルミニウム等の無機系ペースト状物が好ましい。
【００３３】
前記濾材パックを枠体に固定するためのシール材は、紫外線に対する耐性が高いセラミックやガラスなどの無機質状物が好ましい。
【００３４】
以上、本発明の第１実施形態によれば、濾材パック１を構成するフィルタ濾材２をガラス繊維同士を無機系バインダ単独または無機系物質と有機樹脂からなる混合バインダにより結合した構造にすることによって、前記濾材パックを殺菌する目的で紫外線に曝露されても前記バインダを構成する無機系物質の分解を防止できるため、フィルタ濾材のガラス繊維同士の結合強度を保持して濾材パック１の強度を維持できる。その結果、堅牢でかつ塵埃、殺菌およびカビなどの捕集性能を長期間に亘って維持することが可能なミニプリーツＨＥＰＡフィルタを提供できる。
【００３５】
特に、無機バインダとしてオルガノシランおよびこのオルガノシランの加水分解縮合物であるオルガノシロキサンを原料としたシリカを用いることによって、濾材パックを殺菌する目的で紫外線に曝露されてもフィルタ濾材のガラス繊維同士の結合強度をより一層強固に保持できるため、堅牢でかつ塵埃、殺菌およびカビなどの捕集性能をより長期間に亘って維持することが可能なミニプリーツＨＥＰＡフィルタを提供できる。
【００３６】
また、プリーツ加工されたフィルタ濾材２間を繋ぐビード状接着剤層３、濾材パック１を枠体４に固定するためのシール材５を無機系材料で形成すれば、前記濾材パック１を殺菌する目的で紫外線に曝露されてもフィルタ濾材２間の結合強度、枠体４に対する濾材パック１の固定性を向上できる。
【００３７】
（第２実施形態）
図２は、この第２実施形態の空気清浄機用フィルタである大型のＨＥＰＡフィルタを示す部分切欠斜視図である。
【００３８】
図２中の１１は、濾材パックである。この濾材パック１１は、プリーツ加工されたフィルタ濾材１２間に例えばアルミニウムからなる波形のセパレータ１３をそれぞれ挿入することにより構成されている。底板１４および天板１５は、前記濾材パック１１の上下面にシール材１６を介して固定され、かつ２枚の側板１７、１８を前記底板１４および天板１５の両端部に固定することにより、これら底板１４、天板１５および２枚の側板１７、１８で構成される枠体内に前記濾材パック１１を収納している。なお、前記底板１４の前端および後端には前記シール材１６の流出止め用堰１９がそれぞれ上方に向けて取り付けられている。同様に、前記天板１５の前端および後端にはシール材１６の流出止め用堰２０がそれぞれ下方に向けて取り付けられている。
【００３９】
前記フィルタ濾材は、前述した第１実施形態と同様、ガラス繊維同士を無機系バインダ単独または無機系物質と有機樹脂からなる混合バインダにより結合した構造を有する。
【００４０】
前記濾材パックを枠体に固定するためのシール材は、紫外線に対する耐性が高いセラミックやガラスなどの無機質状物が好ましい。
【００４１】
以上、本発明の第２実施形態によれば、濾材パック１１を構成するフィルタ濾材１２をガラス繊維同士を無機系バインダ単独または無機系物質と有機樹脂からなる混合バインダにより結合した構造にすることによって、第１実施形態で説明したのと同様、堅牢でかつ塵埃、殺菌およびカビなどの捕集性能を長期間に亘って維持することが可能なＨＥＰＡフィルタを提供できる。
【００４２】
特に、無機バインダとしてオルガノシランおよびこのオルガノシランの加水分解縮合物であるオルガノシロキサンを原料としたシリカを用いることによって、濾材パックを殺菌する目的で紫外線に曝露されてもフィルタ濾材のガラス繊維同士の結合強度をより一層強固に保持できるため、堅牢でかつ塵埃、殺菌およびカビなどの捕集性能をより長期間に亘って維持することが可能なＨＥＰＡフィルタを提供できる。
【００４３】
また、濾材パック１１を枠体に固定するためのシール材１６を無機系材料で形成すれば、枠体に対する濾材パック１１の固定性を向上できる。
【００４４】
以下、本発明の実施例を詳細に説明する。
【００４５】
（実施例１）
まず、繊維径０．２〜２０μｍのガラス繊維を数種類混合し、これらのガラス繊維を濃度０．５％、ｐＨ２．５の硫酸酸性水に投入し、パルパー（分散機）を用いて離解、分散させスラリーを調製した。つづいて、このスラリーを抄紙機にて抄紙し、湿紙を形成した。ひきつづき、この湿紙をメチルトリメトキシシランの加水分解縮合物であるポリメチルポリメトキシポリシロキサンから得られたシリカを主成分とした固形分濃度１．０重量％のメチルアルコール溶液（無機バインダ溶液）に浸漬して、前記湿紙のガラス繊維にシリカを含浸させた。その後、１３０℃のロールドライヤで乾燥させることによってバインダ付着量２重量％、厚さ３５０μｍのフィルタ濾材を製造した。
【００４６】
（実施例２）
バインダ溶液としてメチルトリメトキシシランの加水分解縮合物であるポリメチルポリメトキシポリシロキサンから得られたシリカを主成分とした固形分濃度２．０重量％のメチルアルコール溶液５０重量部と、アクリル系樹脂（大日本インキ化学工業社製商品名：ボンコートＡＮ−２５８）を水に希釈した固形分濃度２．０重量％の水溶液５０重量部との混合液を用いた以外、実施例１と同様な方法によりバインダ付着量４重量％、厚さ４００μｍのフィルタ濾材を製造した。
【００４７】
（比較例１）
バインダ溶液としてアクリル系樹脂（大日本インキ化学工業社製商品名：ボンコートＡＮ−２５８）を水に希釈した固形分濃度１．８重量％の水溶液を用いた以外、実施例１と同様な方法によりバインダ付着量７重量％、厚さ４００μｍのフィルタ濾材を製造した。
【００４８】
得られた実施例１、２および比較例１のフィルタ濾材から２００ｍｍ×３００ｍｍのサンプルをそれぞれ６枚切り出し、２枚を引張強度試験用、２枚を圧力損失試験用、残りの２枚をＤＯＰ捕集効率試験用に供した。
【００４９】
１）引張試験
サンプル中央部の１２０ｍｍ×１２０ｍｍの領域に３０ｍＷの紫外線ランプから紫外線（ＵＶ）を４８時間照射した。このサンプルの紫外線非照射部から幅１０ｍｍ、長さ１００ｍｍの測定用サンプル５枚を切り出した。また、紫外線未照射のサンプルから幅１０ｍｍ、長さ１００ｍｍの測定用サンプル５枚を切り出した。これら測定用サンプルの両端をスパンが１０ｍｍになるように挟持し、クロスヘッドスピード１５０ｍｍ／ｓの条件で引張強度を測定し、紫外線未照射サンプルおよび紫外線照射サンプル各５枚の平均値を求めた。その結果を下記表１に示す。
【００５０】
２）圧力損失
１枚目のサンプル中央部の１２０ｍｍ×１２０ｍｍの領域に３０ｍＷの紫外線ランプから紫外線（ＵＶ）を４８時間照射した。このサンプルの紫外線照射部から１２０ｍｍ×１２０ｍｍの測定用サンプルを切り出した。２枚目の紫外線未照射のサンプルから１２０ｍｍ×１２０ｍｍの測定用サンプル（ブランク）を切り出した。マノメータを用いて、前記各測定用サンプルの有効面積１００００ｍｍ2の領域に面風速５．３ｃｍ／ｓで通過させたときの差圧を測定した。その結果を下記表１に示す。
【００５１】
３）ＤＯＰ捕集効率
１枚目のサンプル中央部の１２０ｍｍ×１２０ｍｍの領域に３０ｍＷの紫外線ランプから紫外線（ＵＶ）を４８時間照射した。このサンプルの紫外線照射部から１２０ｍｍ×１２０ｍｍの測定用サンプルを切り出した。２枚目の紫外線未照射のサンプルから１２０ｍｍ×１２０ｍｍの測定用サンプル（ブランク）を切り出した。レーザパーティクルカウタを用いて、ラスキングノズルで発生させた粒径０．３〜０．４μｍの多分散ＤＯＰ粒子を含む空気を前記各測定用サンプルの有効面積１００００ｍｍ2の領域に面風速５．３ｃｍ／ｓで通過させたときのＤＯＰ捕集効率を測定した。その結果を下記表１に示す。
【００５２】
なお、下記表１にはフィルタ濾材のバインダの種類、量および濾材の目付けを併記した。
【表１】
2005138078.tif 000003
【００５３】
前記表１から明らかなように有機バインダのみを用いてガラス繊維を結合した比較例１のフィルタ濾材は、ＵＶ照射後において引張強度、圧力損失およびＤＯＰ捕集効率の特性（特に引張強度）が低下し、フィルタ性能を維持できなくなることがわかる。
【００５４】
これに対し、無機系物質を含むバインダを用いてガラス繊維を結合した実施例１，２のフィルタ濾材は、ＵＶ照射後においても前記特性の低下が殆どなく、優れたフィルタ性能を維持できることがわかる。
【００５５】
また、前記実施例１、２および比較例１のフィルタ濾材を用いて前述した図１に示すミニプリーツＨＥＰＡフィルタ（縦幅６１０ｍｍ、横幅６１０ｍｍ、奥行き６５ｍｍ）を組み立てた。
【００５６】
得られた各ミニプリーツＨＥＰＡフィルタについて、ＪＩＳＢ  ９９０８に準拠して濾過面風速０．５ｍ／ｓでの圧力損失および粒径０．３μｍ粒子の捕集効率を測定した。その結果を下記表２に示す。
【表２】
2005138078.tif 000004
【００５７】
前記表２から明らかなように実施例１，２のフィルタ濾材を組み込んだミニプリーツＨＥＰＡフィルタは、有機バインダのみを用いてガラス繊維を結合した比較例１のフィルタ濾材を組み込んだミニプリーツＨＥＰＡフィルタと同等のフィルタ性能を有し、無機バインダの使用によるフィルタ性能の悪影響が皆無であることが確認された。
【産業上の利用可能性】
【００５８】
以上詳述したように本発明によれば、殺菌のために紫外線に曝露されても、堅牢でかつ塵埃、殺菌およびカビなどの捕集性能を長期間に亘って維持することが可能で、医療施設，医薬品工場，実験動物敷設の空気清浄化、無菌化を図る空調・換気設備に有用な空気清浄機用フィルタを提供することができる。
【図面の簡単な説明】
【００５９】
【図１】本発明の第１実施形態に係るミニプリーツＨＥＰＡフィルタを示す部分切欠斜視図。
【図２】本発明の第１実施形態に係る大型のＨＥＰＡフィルタを示す部分切欠斜視図。
【符号の説明】
【００６０】
１，１１…濾材パック、２，１２…フィルタ濾材、３…ビード状接着剤層、４…枠体、５、１６…シール材、１３…セパレータ。
【図１】
2005138078.tif 000005
【図２】
2005138078.tif 000006